Patent ES-2703582-T3 (ES)
Title: Recubrimientos de polvo mates
Inventor: BOS MATTHIAS JOHANNES CORNELIS
IPC: C09D167/00
Filed: 2015-07-09
Granted: 2019-03-11
Abstract: Una composición B de recubrimiento de polvo termoendurecible (PCC B), que comprende una mezcla física de dos composiciones de recubrimiento de polvo termoendurecible diferentes y distintas separadas, A (PCC A) y A1 (PCC A1), en la que PCC A comprende un aglutinante K, comprendiendo dicho aglutinante K - un reticulante X en una cantidad de al menos 1 y de como mucho 90 pph de aglutinante K; y - una resina de poliéster P funcional de ácido carboxílico ramificada en una cantidad de al menos 10 y de como mucho 99 pph de aglutinante K, teniendo dicha resina de poliéster P: a. una Tg de al menos 40 °C medida por calorimetría diferencial de barrido (DSC) a una tasa de calentamiento de 5 °C/min; y b. un valor ácido (AV) de al menos 65 y de como mucho 76,8 mg de KOH/g de P; y c. un valor hidroxilo de como mucho 10 mg de KOH/g de P; y d. una funcionalidad de al menos 3,5 y de como mucho 5; y siendo dicha resina de poliéster P el producto de reacción de al menos los siguientes monómeros: i) neopentilglicol en una cantidad de al menos un 19 y de como mucho un 38 % en moles; y ii) etilenglicol en una cantidad de al menos un 8 y de como mucho un 21 % en moles; y iii) un poliol en una cantidad de al menos un 0 y de como mucho un 2 % en moles; y iv) ácido isoftálico en una cantidad de al menos un 0 y de como mucho un 3 % en moles; y v) ácido tereftálico en una cantidad de al menos un 38 y de como mucho un 47 % en moles; y vi) ácido adípico en una cantidad de al menos un 0,01 y de como mucho un 10 % en moles; y vii) un ácido policarboxílico en una cantidad de al menos un 6 y de como mucho un 10,2 % en moles; y en la que el % en moles se basa en la resina de poliéster P y en la que la cantidad total de monómeros usada para la preparación de la resina de poliéster P es de un 100 % en moles; y en la que la PCC A1 comprende un aglutinante K1, comprendiendo dicho aglutinante K1 - un reticulante X1 en una cantidad de al menos 1 y de como mucho 90 pph de aglutinante K1; y - una resina de poliéster P1 funcional de ácido carboxílico ramificada en una cantidad de al menos 10 y de como mucho 99 pph de aglutinante K1, teniendo dicha resina de poliéster P1: a. una Tg de al menos 40 °C medida por calorimetría diferencial de barrido (DSC) a una tasa de calentamiento de 5 °C/min; y b. un valor ácido (AV) de al menos 19 y de como mucho 35 mg de KOH/g de P1; y c. un valor hidroxilo de como mucho 7 mg de KOH/g de P1; y d. una funcionalidad de al menos 2,1 y de como mucho 3; y siendo dicha resina de poliéster P1 el producto de reacción de al menos los siguientes monómeros: i) neopentilglicol en una cantidad de al menos un 25 y de como mucho un 50 % en moles; y ii) etilenglicol en una cantidad de al menos un 2,5 y de como mucho un 20 % moles; y iii) un diol C6 en una cantidad de al menos un 1,1 y de como mucho un 4,9 % moles; y iv) ácido isoftálico en una cantidad de al menos un 0 y de como mucho un 6,5 % moles; y v) ácido tereftálico en una cantidad de al menos un 39 y de como mucho un 48 % moles; y vi) ácido adípico en una cantidad de al menos un 1 y de como mucho un 10 % moles; y vii) un monómero al menos trifuncional en una cantidad de al menos un 0,001 y de como mucho un 3 % moles; y en la que el % en moles se basa en la resina de poliéster P1 y en la que la cantidad total de monómeros usada para la preparación de la resina de poliéster P1 es de un 100 % en moles; y en la que la cantidad total de PCC A y PCC A1 en PCC B es de al menos 10 pph de PCC B, y en la que la relación ponderal R >= peso de PCC A/peso de PCC A1, es de al menos 0,2 y como mucho 8.